(57)【特許請求の範囲】
【請求項１】
潜在捲縮発現性を有し、この潜在捲縮発現性が顕在化してスパイラル捲縮を発現しているポリ乳酸系短繊維と、１２０℃での乾熱収縮率が１５〜８０％の高収縮短繊維が熱収縮してなる短繊維とから構成され、前記熱収縮してなる短繊維が不織布中に５〜４０質量％混合されていることを特徴とするポリ乳酸系伸縮性不織布。
【請求項２】
不織布を構成する繊維同士が、互いに交絡により一体化していることを特徴とする請求項１記載のポリ乳酸系伸縮性不織布。
【請求項３】
高収縮短繊維が潜在捲縮発現性を有し、熱収縮してなる短繊維が、潜在捲縮発現性が顕在化してスパイラル捲縮を発現していることを特徴とする請求項１または２記載のポリ乳酸系伸縮性不織布。
【請求項４】
潜在捲縮発現性を有するポリ乳酸系短繊維と、１２０℃での乾熱収縮率が１５〜８０％の高収縮短繊維とを、高収縮短繊維の混合量が５〜４０質量％となるように混合して不織ウェブを得、次いで、ポリ乳酸系短繊維が有する潜在捲縮発現性が顕在化し、かつ高収縮短繊維が熱収縮する温度にて熱処理を施すことを特徴とするポリ乳酸系伸縮性不織布の製造方法。
【請求項５】
熱処理を施す前に、交絡手段を施すことを特徴とする請求項４記載のポリ乳酸系伸縮性不織布の製造方法
【発明の詳細な説明】
【技術分野】
【０００１】
本発明は、ポリ乳酸系短繊維を含有する伸縮性不織布に関する。
【背景技術】
【０００２】
従来より、貼布材などの伸縮性不織布には、粘度や、収縮率の異なるポリエチレンテレフタレートなどの２種類の熱可塑性合成樹脂を、並列的または偏心的に接合した潜在捲縮発現性繊維を、ウェブや不織布にした後、熱処理を行うことにより、３次元のスパイラル捲縮を発現させた伸縮性に富んだ不織布が使用されている。
【０００３】
しかし、ポリエチレンテレフタレートなどの合成樹脂は石油を原料としており、石油を原料とする合成樹脂の使用は、石油の枯渇を促進させることとなる。最近では、石油の枯渇を遅延する目的より、植物由来の樹脂であるポリ乳酸が注目されている。
【０００４】
そして、特許文献１では、粘度や光学純度の異なる２種類のポリ乳酸を並列的または偏心的に接合させた、潜在捲縮発現性を有するポリ乳酸系短繊維が提案されている。
【特許文献１】特開２００３−２０１６２９
【発明の開示】
【発明が解決しようとする課題】
【０００５】
本発明は、ポリ乳酸系短繊維を含む伸縮性に優れた不織布を提供することを課題とする。
【課題を解決するための手段】
【０００６】
本発明者は、上記課題を達成するために、特許文献１に開示されているような潜在捲縮発現性を有するポリ乳酸系短繊維を用い、伸縮性不織布を提供しようと試みた。しかし、ポリ乳酸系短繊維は、単糸を自由収縮可能な状態で熱処理を行うと、スパイラル捲縮を発現するが、ニードルパンチなどによって、不織布を形成させた後に熱処理した場合には、捲縮の発現が悪く、得られる不織布は十分な伸縮性を有するものではなかった。
【０００７】
本発明者は、上記現象の原因について、ポリ乳酸系繊維は９０℃以上の温度から、繊維の軟化が始まるため、不織布のような繊維同士が絡み合い、拘束された状態では、捲縮が発現しにくくなるのではないかと考えた。
【０００８】
そこで、ポリ乳酸系繊維を含む不織布であって、繊維が絡み合った状態であっても捲縮が十分に発現し、十分な伸縮性を有する不織布を得ることはできないかと検討した結果、本発明に到達した。
すなわち、本発明は、潜在捲縮発現性を有し、この潜在捲縮発現性が顕在化してスパイラル捲縮を発現しているポリ乳酸系短繊維と、１２０℃での乾熱収縮率が１５〜８０％の高収縮短繊維が熱収縮してなる短繊維とから構成され、前記熱収縮してなる短繊維が不織布中に５〜４０質量％混合されていることを特徴とするポリ乳酸系伸縮性不織布を要旨とするものである。
【０００９】
また、本発明は、潜在捲縮発現性を有するポリ乳酸系短繊維と、１２０℃での乾熱収縮率が１５〜８０％の高収縮短繊維とを、高収縮短繊維の混合量が５〜４０質量％となるように混合して不織ウェブを得、次いで、ポリ乳酸系短繊維が有する潜在捲縮発現性が顕在化し、かつ高収縮短繊維が熱収縮する温度にて熱処理を施すことを特徴とするポリ乳酸系伸縮性不織布の製造方法を要旨とするものである。
【００１０】
以下、本発明について詳細に説明する。
本発明のポリ乳酸系伸縮性不織布は、潜在捲縮発現性を有し、この潜在捲縮発現性が顕在化してスパイラル捲縮を発現しているポリ乳酸系短繊維を含有している。本発明の不織布は、このポリ乳酸系短繊維を主体繊維とするものであり、不織布を構成する繊維中、ポリ乳酸系短繊維が占める割合は６０質量％以上であることが好ましい。
【００１１】
本発明におけるポリ乳酸系短繊維とは、繊維を構成する樹脂の４０質量％以上がポリ乳酸によって構成されるものであり、ポリ乳酸を原料とすることにより、限りのある資源である石油を原料とすることを抑え、再生可能な植物を原料とする環境配慮型の素材であるポリ乳酸を主たる原料とすることにより、環境への負荷を軽減することができる。
【００１２】
ポリ乳酸系短繊維は、潜在捲縮発現性を有するものである。ここで、潜在捲縮発現性を有する繊維とは、単糸を自由収縮可能な状態で、１２０℃で１５分間熱処理した場合に、１０ヶ／２５ｍｍ以上、好ましくは３０ヶ／２５ｍｍ以上、さらに好ましくは３０ヶ／２５ｍｍ以上のスパイラル捲縮を発現するものをいう。
【００１３】
潜在捲縮発現性を有するポリ乳酸系短繊維において、その形態としては、粘度や光学純度が異なるポリ乳酸同士が並列的または偏心的に接合させた複合繊維や、ポリ乳酸と、ポリ乳酸以外の芳香族ポリエステル、脂肪族ポリエステル、ポリアミド、ポリオレフィンなどの樹脂とが並列的または偏心的に接合させた複合繊維が挙げられる。
【００１４】
本発明において用いられるポリ乳酸としては、ポリＬ−乳酸、ポリＤ−乳酸のいずれでもよく、目的を損なわない範囲で、ε−カプロラクトン等の環状ラクトン類、α−ヒドロキシ酪酸、α−ヒドロキシイソ酪酸、α−ヒドロキシ吉草酸等のα−オキシ酸類、エチレングリコール、１，４−ブタンジオール等のグリコール類、コハク酸、セバシン酸、アジピン酸等のジカルボン酸類を含有してもよい。また、ポリ乳酸の耐久性を高める目的として、ポリ乳酸に脂肪族アルコール、カルボジイミド化合物、オキサゾリン化合物、オキサジン化合物、エポキシ化合物などの末端封鎖剤を添加してもよい。
【００１５】
本発明の不織布は、上記したポリ乳酸系短繊維と、１２０℃での乾熱収縮率が１５〜８０％の高収縮短繊維が熱収縮してなる短繊維とから構成される。
【００１６】
前述したように、潜在捲縮発現性を有するポリ乳酸系短繊維は、単糸を無荷重下（自由収縮可能な状態下）で熱処理を施した場合には、多くのスパイラル捲縮が発現するが、ポリ乳酸系短繊維のみからなる不織ウェブを交絡処理等により不織布を形成させた後に熱処理した場合には、著しく捲縮の発現が劣り、得られる不織布は十分な伸縮性を発揮できない。しかし、本発明では、不織ウェブ中に、１２０℃での乾熱収縮率が１５〜８０％の高収縮短繊維を混綿することで、熱処理によりポリ乳酸系短繊維は、スパイラル捲縮を良好に発現し、伸縮性能が大幅に向上した不織布を得ることができる。
【００１７】
この現象についての詳しい理由はわからないが、発明者は以下のとおりと推察する。すなわち、ポリ乳酸系短繊維は、捲縮が発現する９０℃以上の雰囲気下では軟化するため、熱収縮応力が小さく、特に交絡等により拘束された状態であると、自力で縮むことにより捲縮を発現しにくい。しかし、本発明では、不織ウェブに特定の高収縮短繊維を混合したため、高収縮短繊維が熱処理により収縮し、不織布全体が収縮することにより、ポリ乳酸系短繊維にたるみが生じ、すなわち、拘束されて緊張した状態が一部解かれ、自由収縮可能な状態に近似した状態になるため、スパイラル捲縮を良好に発現することができると考える。
【００１８】
本発明における高収縮短繊維とは、１２０℃での乾熱収縮率が１５〜８０％である。高収縮短繊維の１２０℃での乾熱収縮率が１５％以上とすることにより、不織布が十分に熱収縮することができ、その結果、ポリ乳酸系短繊維が良好にスパイラル捲縮を発現でき、得られる不織布に所望の伸縮性を付与することができる。一方、高収縮短繊維の１２０℃での乾熱収縮率が８０％以下とすることにより、熱処理による不織布の収縮が大きくなりすぎず、不織布の風合い、地合を良好に保持することができる。
【００１９】
なお、本発明において乾熱収縮率は、以下の方法により求められる。すなわち、単繊維１５本を試料とし、各単繊維ごとに初荷重２ｍｇ／デシテックス時の長さＬ1（ｃｍ）を測定し、次いでエアーオーブン型熱処理機中で１２０℃×１５分間熱処理した後の長さＬ2（ｃｍ）を測定し、次式により収縮率を算出し、その平均値を乾熱収縮率とする。
乾熱収縮率（％）＝（Ｌ1 −Ｌ2 ）×１００／Ｌ1
【００２０】
また、高収縮短繊維は、不織布中に５〜４０質量％混合されている。高収縮短繊維の混合率が５％以上とすることにより、不織布が十分に収縮することができるため、その結果、ポリ乳酸系短繊維が良好にスパイラルに捲縮が発現でき、得られる不織布に所望の伸縮性を付与することができる。一方、高収縮短繊維の混合率が４０質量％以下とすることにより、熱処理による不織布の収縮が大きくなりすぎず、不織布の風合い、地合を良好に保持することができる。
【００２１】
本発明における高収縮短繊維は、１２０℃での乾熱収縮率が１５〜８０％のものであれば、芳香族ポリエステル、脂肪族ポリエステル、ポリオレフィン、ポリアミドなどからなる繊維や、これらの樹脂を複数種組み合わせた複合繊維などのいずれでもよいが、ポリ乳酸系短繊維の捲縮を発現させるときの熱処理温度（９０〜１５０℃）よりも、融点が高いものが好ましい。また、上記熱処理温度において、熱収縮応力の高いものが好ましい。
【００２２】
本発明に用いられる高収縮短繊維は、例えば、繊維の製造する際の延伸行程における熱セット温度を下げて、熱収縮性を高めることにより、所望の熱収縮性を得ることができる。例えば、ポリエチレンテレフタレートからなる繊維の場合は、熱セット温度を５０〜８０℃程度とする。また、結晶性を低下させる成分を共重合した樹脂を構成樹脂とすることによって、所望の熱収縮性を得ることができる。例えば、ポリエチレンテレフタレートまたはポリブチレンテレフタレートなどのポリアルキレンテレフタレートに、イソフタル酸やスルフォイソフタル酸などのイソフタル酸類を全酸性分において２〜４０ｍｏｌ％共重合した樹脂、ポリアルキレンテレフタレートにコハク酸、アジピン酸などの脂肪族ジカルボン酸類を全酸成分に対して５〜４０ｍｏｌ％共重合した樹脂、ポリプロピレンにエチレンやブテンなどを１〜２０ｍｏｌ程度共重合した樹脂などを用いた繊維、または、これらの熱収縮性が高い樹脂を鞘成分、あるいは芯成分に用いた芯鞘複合繊維などが挙げられる。
【００２３】
また、本発明のおいては、高収縮短繊維も潜在捲縮発現性を有していることが好ましい。高収縮短繊維が潜在捲縮性を有することにより、熱処理の際の不織布の収縮率を容易に向上させることができ、得られる不織布の伸縮性が向上するばかりでなく、地合もより良好となる。本発明において、潜在捲縮発現性を有する高収縮短繊維とは、単糸を自由収縮可能な状態において、１２０℃で１５分間熱処理した場合に、１０ヶ／２５ｍｍ以上、好ましくは３０ヶ／２５ｍｍ以上、さらに好ましくは３０ヶ／２５ｍｍ以上のスパイラル捲縮を発現するものをいう。
【００２４】
潜在捲縮発現性を有する高収縮短繊維としては、乾熱収縮率が上記要件を満たすものであればよく、芳香族ポリエステル、脂肪族ポリエステル、ポリオレフィン、ポリアミドなどの繊維、あるいはこれらの樹脂を組み合わせた繊維など、どのような繊維であってもよい。
【００２５】
例えば、粘度や熱収縮が異なる二種類の樹脂を、並列的または偏心的に接合させた繊維が挙げられ、具体的には、ポリエチレンテレフタレートまたはポリブチレンテレフタレートなどのポリアルキレンテレフタレートに、イソフタル酸類を全酸成分において５〜４０ｗｔ％共重合した樹脂と、ポリエチレンテレフタレートなどの樹脂とを、並列的または偏心的に接合させた繊維や、ポリアルキレンテレフタレートにアジピン酸などの脂肪族ジカルボン酸を全酸成分に対して５〜４０ｍｏｌ％共重合した樹脂と、ポリエチレンテレフタレートなどの樹脂とを、並列的または偏心的に接合させた繊維、ポリプロピレン樹脂にエチレンを１〜２０ｍｏｌ％共重合した樹脂とポリプロピレンを、並列的または偏心的に接合させた繊維などが挙げられる。
【００２６】
本発明の不織布を構成する繊維の断面形状は、円形、楕円形、ひょうたん形、多角形、多葉形、アルファベット形その他各種の非円形（異形）のものや、中空部を有するものなど任意のものを用いることができる。
【００２７】
繊度も同様に使用目的に応じて任意に選ばれるが、通常、単糸繊度０．１〜５０デシテックス（ｄｔｅｘ）程度の範囲、特に０．５〜３０ｄｔｅｘの範囲が好ましく用いられる。
【００２８】
また、繊維長も同様に使用目的に応じて任意に選択すればよく、通常は２０〜８０ｍｍ、特に３０〜７０ｍｍの範囲のものを好ましく用いることができる。
【００２９】
さらに、本発明のポリ乳酸系伸縮性不織布に、あるいは繊維を構成する樹脂等に各種顔料、染料、撥水剤、吸水剤、難燃剤、安定剤、酸化防止剤、紫外線吸収剤、金属粒子、結晶核剤、滑剤、可塑剤、抗菌剤、香料その他の添加剤を適用してもよい。
【００３０】
本発明のポリ乳酸系伸縮性不織布は、上記した繊維によって構成されるが、不織布を構成する繊維同士が、互いに交絡により一体化しているものであることが好ましい。交絡することにより、伸縮性、柔軟性が良好であるからである。
【００３１】
本発明のポリ乳酸系伸縮性不織布の目付は、特に限定されず、用途に応じて適宜選択すればよい。
【００３２】
本発明のポリ乳酸系伸縮性不織布の製造方法について説明する。
【００３３】
上記した潜在捲縮発現性を有するポリ乳酸系短繊維と、１２０℃での乾熱収縮率が１５〜８０％の高収縮短繊維とを、高収縮短繊維の混合量が５〜４０質量％となるように混合し、カード機等を用いて不織ウェブを得る。
【００３４】
得られた不織ウェブにポリ乳酸系短繊維の潜在捲縮発現性が顕在化し、かつ高収縮短繊維が熱収縮する温度にて熱処理を施す。このとき、緊張状態であると、十分に収縮することができないため、無荷重下での自由収縮可能な状態で熱処理を施す。また、具体的な条件としては、熱処理温度が９０〜１５０℃、熱処理時間は１〜１０分程度とする。熱処理装置は、例えば、熱風通過式熱処理機を用いることができる。
【００３５】
潜在捲縮発現性が顕在化するための熱処理を施す前に、不織布化手段を施すことにより、不織ウェブを構成する繊維同士を一体化してもよい。不織布化手段としては、熱圧着手段である熱エンボス加工を施すことが挙げられる。また、交絡手段であるニードルパンチ加工、スパンレース加工が挙げられる。交絡手段を施すことにより、得られる不織布は、伸縮性により優れ、柔軟性が向上する。
【００３６】
このようにして、潜在捲縮発現性を有し、この潜在捲縮発現性が顕在化してスパイラル捲縮を発現しているポリ乳酸系短繊維と、特定の乾熱収縮率の高収縮短繊維が熱収縮してなる短繊維とから構成されて伸縮性に優れたポリ乳酸系伸縮性不織布を得ることができる。
【発明の効果】
【００３７】
本発明によれば、熱処理により軟化しやすく熱収縮応力が小さいポリ乳酸を構成樹脂とする短繊維であっても、上記したように不織ウェブ中に特定の高収縮短繊維を混綿することで、ポリ乳酸系短繊維が十分にスパイラル捲縮を発現し、良好な伸縮性能を有するポリ乳酸系不織布を得ることができる。
【実施例】
【００３８】
以下実施例によって本発明を詳しく説明するが、これらに限定されるものではない。
なお実施例における特性値等の測定法は次の通りである。
（１）数平均分子量
ポリ乳酸を１０ｍｇ／ｍＬの濃度になるように、クロロホルムに溶解して、クロロホルムを溶媒としてゲルパーミエーションクロマトグラフィー（ＧＰＣ）法により測定した。検出器は屈折率計を使用し、分子量の標準物質としてポリスチレンを使用した。
【００３９】
（２）単糸繊度（ｄｔｅｘ）
ＪＩＳ  Ｌ−１０１５  ７−５−１−１Ａの方法により測定した。
【００４０】
（３）捲縮数（ケ／２５ｍｍ）
ＪＩＳ Ｌ−１０１５ ７−１２−１の方法により測定した。なお、熱処理後の捲縮数は、繊維を１２０℃で１５分間自由収縮可能な条件で熱処理することによって行った。
【００４１】
（４）伸張率（％）
得られた不織布を幅５ｃｍ、長さ１５ｃｍに切断し、３０ｇ荷重時の長さＬ０と２４０ｇ荷重時の長さＬ１を測定し、次式より伸張率を算出した。
伸張率（％）＝〔（Ｌ１−Ｌ０）／Ｌ０〕×１００
本発明では１５０％以上を合格とした。
【００４２】
（５）地合
不織布を１０人のパネラーにより、目視により、地合を評価した。１０人中９人以上が地合が良好であると評価した場合◎、５〜８人が地合が良好であると評価した場合○、２〜４人であれば△、０〜１人であれば×とした。
【００４３】
（６）ソフト性（風合い）
不織布を１０人のパネラーにより、手触りにより、風合いのソフト性を官能評価した。１０人中９人以上が風合いがソフトであると評価した場合◎、５〜８人が風合いがソフトであると評価した場合○、２〜４人であれば△、０〜１人であれば×とした。
【００４４】
実施例１
数平均分子量８３９２０、Ｄ−乳酸／Ｌ乳酸の共重合比＝１．２／９８．８％であるＬ−乳酸を主体とするポリ乳酸樹脂Ａと、数平均分子量８７３１０、Ｄ−乳酸／Ｌ乳酸の共重合比＝５．７／９４．３％であるＬ−乳酸を主体とするポリ乳酸樹脂Ｂとを、孔数が７１３である通常のサイドバイサイド型の繊維用のノズルを用いて、複合比率５０：５０、吐出量４３０ｇ／ｍｉｎ、２２０℃にて紡糸し、引取速度１１００ｍ／ｍｉｎで引き取り、未延伸糸を得た。この時、紡糸断糸はなく、工程調子は良好であった。
【００４５】
得られた未延伸糸を集束して糸条束とし、延伸温度６０℃、延伸速度１００ｍ／ｍｉｎで３．００倍に延伸後、９０℃で緊張熱処理を行い、次いで、スタッフィングボックスで機械捲縮を付与した後、カット長５１ｍｍに切断して、繊度２．２ｄｔｅｘ、１２０℃における捲縮発現数が７３ケ／２５ｍｍのポリ乳酸系短繊維を得た。
【００４６】
一方、高収縮短繊維は以下のようにして得た。すなわち、固有粘度が０．６９であるポリエチレンテレフタレートを、孔数が７２０ホールである通常の単一成分繊維用ノズルを用いて、吐出量３００ｇ／ｍｉｎ、２９０℃にて紡糸し、引取速度１１００ｍ／ｍｉｎで引き取り、未延伸糸を得た。得られた未延伸糸を集束して糸条束とし、延伸温度６５℃、延伸速度１００ｍ／ｍｉｎで２．７５倍に延伸し、８０℃で緊張熱処理を行い、次いで、スタッフィングボックスで機械捲縮を付与した後、カット長５１ｍｍに切断して、繊度が１．７ｄｔｅｘ、１２０℃における乾熱収縮率が２１．２％のであるポリエチレンテレフタレート（ＰＥＴ）からなる高収縮短繊維を得た。
【００４７】
次に、このポリ乳酸系短繊維を９０質量％と、高収縮短繊維１０質量％とを、ローラカードを用いて、速度２０ｍ／ｍｉｎで開繊して不織ウエブを形成し、次いで、パンチ密度１９２本／ｃｍ２でニードルパンチ処理を施した後、熱風通過式熱処理機を用い、１２０℃で２分間、弛緩状態で熱処理して、目付１５０ｇ／ｍ２のポリ乳酸系伸縮性不織布を得た。
【００４８】
実施例２
実施例１において、高収縮短繊維を以下のものを用いたこと以外は実施例１と同様にしてポリ乳酸系伸縮性不織布を得た。
高収縮短繊維を得る際に、実施例１のポリエチレンテレフタレートに替えて、高収縮短繊維を形成する樹脂として、イソフタル酸を酸性分中に１０ｍｏｌ％共重合した、固有粘度が０．７２である共重合ポリエステルを用いて、１２０℃における乾熱収縮率が５１．１％であるＰＥＴ系の高収縮短繊維を得た。
【００４９】
実施例３
実施例１において、高収縮短繊維を以下のものを用いたこと以外は実施例１と同様にしてポリ乳酸系伸縮性不織布を得た。
高収縮短繊維を得る際に、実施例１のポリエチレンテレフタレートに替えて、イソフタル酸を酸性分中に２０ｍｏｌ％共重合した、固有粘度が０．７２である共重合ポリエステルを用いて、１２０℃における乾熱収縮率が７２．４％であるＰＥＴ系の高収縮短繊維を得た。
【００５０】
実施例４，５
実施例１において、高収縮短繊維の混合量をそれぞれ５質量％（実施例４）、３０質量％（実施例５）としたこと以外は、実施例１と同様にしてポリ乳酸系伸縮性不織布を得た。
【００５１】
実施例６
高収縮短繊維として、１２０℃での乾熱収縮率が３１．３％、１２０℃における捲縮発現数が１０２ケ／２５ｍｍであるポリオレフィン系潜在捲縮短繊維（ユニチカファイバー社製  品番＜ＵＰ８１＞  １．７ｄｔｅｘ  繊維長５１ｍｍ）を用いたこと以外は、実施例１と同様にして、ポリ乳酸系伸縮性不織布を得た。
【００５２】
実施例７
高収縮短繊維として、１２０℃での乾熱収縮率が２４．４％、１２０℃における捲縮発現数が５７ヶ／２５ｍｍであるＰＥＴを主体とする潜在捲縮短繊維（ユニチカファイバー社製  品番＜Ｔ８１＞１．７ｄｔｅｘ  繊維長５１ｍｍ）を用いた以外は、実施例１と同様にして、ポリ乳酸系伸縮性不織布を得た。
【００５３】
比較例１
高収縮短繊維を混合せず、構成繊維としてポリ乳酸系短繊維のみを用いたこと以外は、実施例１と同様にして、ポリ乳酸系不織布を得た。
【００５４】
比較例２，３
実施例１において、高収縮性短繊維の混合量をそれぞれ３質量％（比較例２）、５０質量％（比較例３）としたこと以外は、実施例１と同様にしてポリ乳酸系伸縮性不織布を得た。
【００５５】
比較例４
実施例１において、高収縮短繊維を以下のものを用いたこと以外は実施例１と同様にしてポリ乳酸系伸縮性不織布を得た。
高収縮短繊維を得る際に、実施例１の緊張熱処理温度を１００℃として、１２０℃における乾熱収縮率が１１．１％であるポリエチレンテレフタレート（ＰＥＴ）からなる高収縮短繊維を得た。
【００５６】
比較例５
実施例１において、高収縮短繊維を以下のものを用いたこと以外は実施例１と同様にしてポリ乳酸系伸縮性不織布を得た。
高収縮短繊維を得る際に、実施例１のポリエチレンテレフタレートに替えて、イソフタル酸を酸性分中に３ｍｏｌ％共重合した、固有粘度が０．７１である共重合ポリエステルを用いて、１２０℃における乾熱収縮率が８３．４％であるＰＥＴ系の高収縮短繊維を得た。
【００５７】
得られた実施例１〜７、比較例１〜５のポリ乳酸系不織布の物性値等を表１に示す。
【００５８】
【表１】
0004809015.tif 000002
表１より、明らかなように、本発明の実施例１〜７では、不織布の地合、および伸縮性が良好であった。特に、高収縮短繊維として潜在捲縮発現性を有し、スパイラル捲縮を発現した短繊維を使用した実施例６，７は、得られた不織布の地合が非常に良好であった。
【００５９】
一方、比較例１、２、４では、高収縮短繊維が混綿されていない、または、混綿されていても混綿量が少ない、混綿する高収縮短繊維の乾熱収縮率が低いなど、本発明の要件を満たさないため、ポリ乳酸潜在捲縮発現繊維の捲縮発現が悪く、本発明が所望とする伸縮性を得ることができなかった。また比較例３、５では、高収縮短繊維の混綿率が高すぎる、混綿した高収縮短繊維の乾熱収縮率が高すぎるなど、本発明の要件を満たさないため、不織布の収縮が大きすぎ、不織布の風合いが硬くなったり、地合に劣るものであった。